(57)【要約】【課題】本発明は、透明性、環境対応に優れ、且つ高いガスバリア性を有するとともに、蓋材として使用した際に開封時にシール面からの積層フィルムの破れが発生せず、良好な開封性を示す透明ガスバリア積層フィルムおよびそれを使用した蓋材を提供することを目的とする。【解決手段】、合成樹脂材料からなる基材層（１）の少なくとも片面に、蒸着薄膜層（３）、中間層（５）、シーラント層（６）を順次、接着剤層（４、４´）を介して積層した透明ガスバリア積層フィルムにおいて、前記基材層（１）と蒸着薄膜層（３）との間に熱架橋性プライマーコート層（２）を有することを特徴とする透明ガスバリア積層フィルムとそれを使用した蓋材である。【選択図】図１
2005349582.tif 000002
【特許請求の範囲】
【請求項１】
合成樹脂材料からなる基材層の少なくとも片面に、蒸着薄膜層、中間層、シーラント層を順次、接着剤層を介して積層した透明ガスバリア積層フィルムにおいて、前記基材層と蒸着薄膜層との間に熱架橋性プライマーコート層を有することを特徴とする透明ガスバリア積層フィルム。
【請求項２】
前記熱架橋性プライマーコート層が、一般式Ｍ（ＯＲ）ｎ（式中、Ｍ：Ｓｉ、Ｚｒ、Ｔｉ、Ａｌなどの金属元素、Ｒ：ＣＨ3、Ｃ2Ｈ5などのアルキル基、ｎ：金属元素の酸化数）で表される金属アルコキシドあるいは該金属アルコキシドの加水分解物または、一般式、Ｒ´Ｓｉ（ＯＲ）3（Ｒ´：アルキル基、ビニル基、エポキシ基、グリシドオキシプロピル基など、Ｒ：アルキル基など）で表される３官能基のオルガノシランあるいは該オルガノシランの加水分解物の内、少なくとも一方とポリオール化合物およびイソシアネート化合物との複合物からなることを特徴とする請求項１記載の透明ガスバリア積層フィルム。
【請求項３】
前記熱架橋性プライマーコート層が、一般式、Ｒ´Ｓｉ（ＯＲ）3（式中、Ｒ´：アミノ基、イソシアネート基、スルホキシド基など、Ｒ：アルキル基など）で表される３官能基のオルガノシランとポリオール化合物およびイソシアネート化合物との複合物からなることを特徴とする請求項１記載の透明ガスバリア積層フィルム。
【請求項４】
前記蒸着薄膜層が、無機酸化物であることを特徴とする請求項１乃至３のいずれか１項記載の透明ガスバリア積層フィルム。
【請求項５】
前記無機酸化物が、酸化アルミニウム、酸化珪素、酸化マグネシウムあるいはそれらの混合物であることを特徴とする請求項４記載の透明ガスバリア積層フィルム。
【請求項６】
前記蒸着薄膜層の厚みが、５〜５００ｎｍであることを特徴とする請求項１乃至５のいずれか１項記載の透明ガスバリア積層フィルム。
【請求項７】
請求項１乃至６のいずれか１項記載の透明ガスバリア積層フィルムの蒸着薄膜層上に、さらにガスバリア性被覆層を積層した構成において、該ガスバリア性被覆層が、水溶性高分子と、（ａ）１種以上の金属アルコキシドおよびその加水分解物または（ｂ）塩化錫の少なくとも一方を含むものからなることを特徴とする透明ガスバリア積層フィルム。
【請求項８】
請求項１乃至６のいずれか１項記載の透明ガスバリア積層フィルムの蒸着薄膜層上に、さらにガスバリア性被覆層を積層した構成において、該ガスバリア性被覆層が、水溶性高分子と、（ａ）１種以上の金属アルコキシドおよびその加水分解物または、（ｂ）塩化錫、の少なくとも一方と、無機層状鉱物との複合物からなることを特徴とする透明ガスバリア積層フィルム。
【請求項９】
前記中間層が、２軸延伸ポリエチレンテレフタレートフィルム、２軸延伸ポリアミドフィルム、および２軸延伸ポリプロピレンフィルムのいずれかであることを特徴とする請求項１乃至８のいずれか１項記載の透明ガスバリア積層フィルム。
【請求項１０】
容器開口部にヒートシールにより、取り付けられる蓋材であって、請求項１乃至９のいずれか１項記載の透明ガスバリア積層フィルムからなることを特徴とする開封性に優れた蓋材。
【請求項１１】
容器開口部にリングシールにより、取り付けられることを特徴とする請求項１０記載の
蓋材。
【発明の詳細な説明】
【技術分野】
【０００１】
本発明は、プラスチック容器用の蓋材に使用する積層フィルムおよびそれを使用した蓋材に関するものであり、さらに詳しくは、ガスバリア性が高く、透明性を有し、更には蓋材の開封時にシール面より積層フィルムの破れなどが発生せず良好な開封性を有する透明ガスバリア積層フィルムおよびそれを使用した蓋材に関するものである。
【背景技術】
【０００２】
従来、プラスチック容器用の蓋材は、開封時の開けやすさの観点から剛性（コシ）が要求され、一般的に延伸フィルムを２枚貼り合わせ、さらにヒートシール性フィルムを貼り合わせた３層の積層フィルムがよく使用されている。
【０００３】
また、該容器に包装される食品、非食品、医薬品などの内容物によっては、その内容物の変敗を抑制し、それらの機能、性質を保持するために、包装容器にガスバリア性を備えることが求められている。
【０００４】
したがって、該蓋材を形成する積層フィルムには、従来安価で適度なガスバリア性を有する塩化ビニリデン樹脂をコーティングした延伸フィルムが構成上に使用されていた。
【０００５】
例えば、塩化ビニリデン樹脂（ＰＶＤＣ）をコートした２軸延伸ポリエチレンテレフタレートフィルム（ＫＰＥＴ）１２μｍ／／２軸延伸ポリエチレンテレフタレートフィルム（ＰＥＴ）１２μｍ／／直鎖状低密度ポリエチレンフィルム（Ｌ−ＬＤＰＥ）６０μｍ（／／部は、ドライラミネーション法により、接着剤でのラミネーションを示している）が使用されていた。
【０００６】
しかしながら、塩化ビニリデン樹脂（ＰＶＤＣ）は、焼却時に有害なダイオキシンを発生することから環境問題の一つとして取り上げられ、代替することが望まれている。
【０００７】
そこで塩化ビニリデン樹脂（ＰＶＤＣ）をコートした２軸延伸ポリエチレンテレフタレートフィルム（ＫＰＥＴ）の代替品として、プラスチックフィルム上に無機酸化物の蒸着薄膜を形成させた透明ガスバリアフィルムが開発・上市されている。
【０００８】
プラスチックフィルム上に無機酸化物としてマグネシウム酸化物を使用して蒸着薄膜を形成した透明ガスバリアフィルム（例えば、特許文献１参照）や無機酸化物に酸化珪素を使用した透明ガスバリアフィルム（例えば、特許文献２参照）などがある。
【０００９】
以下に先行技術文献を示す。
【特許文献１】特開昭６０−２７５３２号公報
【特許文献２】特公昭５３−１２９５３号公報
【発明の開示】
【発明が解決しようとする課題】
【００１０】
ところが、上述した無機酸化物蒸着フィルムを使用した積層フィルム、例えば、無機酸化物蒸着ポリエチレンテレフタレートフィルム（ＰＥＴ）１２μｍ／／２軸延伸ポリエチレンテレフタレートフィルム（ＰＥＴ）１２μｍ／／直鎖状低密度ポリエチレンフィルム（Ｌ−ＬＤＰＥ）６０μｍ（／／部は、ドライラミネーション法により、接着剤でのラミ
ネーションを示している）の層構成の積層フィルムよりなる蓋材を作製し、プラスチック成形容器にリング状のヒートシールを行い、開封性を試みたところ、１部にシール部から積層フィルムの破れが発生し、蓋材が該容器に残ってしまい内容物を取り出しにくいという問題が生じた。
【００１１】
すなわち、該蓋材の容器へのシール方法の一つであるリングシールは、細いシール巾にシール時の熱、圧力が集中するため、シール部の接着強度の低下が起こるおそれがあり、それによるシール部のデラミや蓋開封時の積層フィルムの破れによる開封性不良の問題が生じないように、リングシール適性が要求されるのだが、前記の構成ではリングシール適性としては不十分であった。
【００１２】
本発明は、このような従来技術の問題点を解決しようとするものであり、透明性、環境対応に優れ、且つ高いガスバリア性を有するとともに、蓋材として使用した際に開封時にシール面からの積層フィルムの破れが発生せず、良好な開封性を示す透明ガスバリア積層フィルムおよびそれを使用した蓋材を提供することを目的とする。
【課題を解決するための手段】
【００１３】
本発明は、上記の課題を解決するために成されたものであり、本発明の請求項１に係る発明は、合成樹脂材料からなる基材層（１）の少なくとも片面に、蒸着薄膜層（３）、中間層（５）、シーラント層（６）を順次、接着剤層（４、４´）を介して積層した透明ガスバリア積層フィルムにおいて、前記基材層（１）と蒸着薄膜層（３）との間に熱架橋性プライマーコート層（２）を有することを特徴とする透明ガスバリア積層フィルムである。
【００１４】
本発明の請求項２に係る発明は、請求項１記載の透明ガスバリア積層フィルムにおいて、前記熱架橋性プライマーコート層（２）が、一般式Ｍ（ＯＲ）ｎ（式中、Ｍ：Ｓｉ、Ｚｒ、Ｔｉ、Ａｌなどの金属元素、Ｒ：ＣＨ3、Ｃ2Ｈ5などのアルキル基、ｎ：金属元素の酸化数）で表される金属アルコキシドあるいは該金属アルコキシドの加水分解物または、一般式、Ｒ´Ｓｉ（ＯＲ）3（Ｒ´：アルキル基、ビニル基、エポキシ基、グリシドオキシプロピル基など、Ｒ：アルキル基など）で表される３官能基のオルガノシランあるいは該オルガノシランの加水分解物の内、少なくとも一方とポリオール化合物およびイソシアネート化合物との複合物からなることを特徴とする透明ガスバリア積層フィルムである。
【００１５】
本発明の請求項３に係る発明は、請求項１記載の透明ガスバリア積層フィルムにおいて、前記熱架橋性プライマーコート層（２）が、一般式、Ｒ´Ｓｉ（ＯＲ）3（式中、Ｒ´：アミノ基、イソシアネート基、スルホキシド基など、Ｒ：アルキル基など）で表される３官能基のオルガノシランとポリオール化合物およびイソシアネート化合物との複合物からなることを特徴とする透明ガスバリア積層フィルムである。
【００１６】
本発明の請求項４に係る発明は、請求項１乃至３のいずれか１項記載の透明ガスバリア積層フィルムにおいて、前記蒸着薄膜層（３）が、無機酸化物であることを特徴とする透明ガスバリア積層フィルムである。
【００１７】
本発明の請求項５に係る発明は、請求項４記載の透明ガスバリア積層フィルムにおいて、前記無機酸化物が、酸化アルミニウム、酸化珪素、酸化マグネシウムあるいはそれらの混合物であることを特徴とする透明ガスバリア積層フィルムである。
【００１８】
本発明の請求項６に係る発明は、請求項１乃至５のいずれか１項記載の透明ガスバリア積層フィルムにおいて、前記蒸着薄膜層（３）の厚みが、５〜５００ｎｍであることを特徴とする透明ガスバリア積層フィルム。
【００１９】
本発明の請求項７に係る発明は、請求項１乃至６のいずれか１項記載の透明ガスバリア積層フィルムの蒸着薄膜層（３）上に、さらにガスバリア性被覆層（７）を積層した構成において、該ガスバリア性被覆層が、水溶性高分子と、（ａ）１種以上の金属アルコキシドおよびその加水分解物または、（ｂ）塩化錫、の少なくとも一方を含むものからなることを特徴とする透明ガスバリア積層フィルムである。
【００２０】
本発明の請求項８に係る発明は、請求項１乃至６のいずれか１項記載の透明ガスバリア積層フィルムの蒸着薄膜層（３）上に、さらにガスバリア性被覆層（７）を積層した構成において、該ガスバリア性被覆層（７）が、水溶性高分子と、（ａ）１種以上の金属アルコキシドおよびその加水分解物または、（ｂ）塩化錫、の少なくとも一方と、無機層状化合物との複合物からなることを特徴とする透明ガスバリア積層フィルムである。
【００２１】
本発明の請求項９に係る発明は、請求項１乃至８のいずれか１項記載の透明ガスバリア積層フィルムにおいて、前記中間層（５）が、２軸延伸ポリエチレンテレフタレートフィルム、２軸延伸ポリアミドフィルム、および２軸延伸ポリプロピレンフィルムのいずれかであることを特徴とする透明ガスバリア積層フィルムである。
【００２２】
本発明の請求項１０に係る発明は、容器開口部にヒートシールにより、取り付けられる蓋材であって、請求項１乃至９のいずれか１項記載の透明ガスバリア積層フィルムからなることを特徴とする開封性に優れた蓋材である。
【００２３】
本発明の請求項１１に係る発明は、請求項１０記載の蓋材において、容器開口部にリングシールにより、取り付けられることを特徴とする蓋材である。
【発明の効果】
【００２４】
本発明の透明ガスバリア積層フィルムは、合成樹脂材料からなる基材層の少なくとも片面に、蒸着薄膜層、中間層、シーラント層を順次、接着剤層を介して積層した透明ガスバリア積層フィルムにおいて、前記基材層と蒸着薄膜層との間に熱架橋性プライマーコート層を有することにより、透明性、環境対応に優れ、且つ高いガスバリア性を有するとともに、蓋材として使用した際に開封時にシール面からの積層フィルムの破れが発生せず、良好な開封性を示すものである。
【発明を実施するための最良の形態】
【００２５】
本発明の実施の形態を図１に基づいて詳細に説明する。
【００２６】
図１は本発明に係る透明ガスバリア積層フィルムの層構成の１実施例を示す側断面図である。
【００２７】
本発明に係る透明ガスバリア積層フィルムは、図１に示すように、合成樹脂材料からなる基材層（１）の少なくとも片面に、蒸着薄膜層（３）、中間層（５）、シーラント層（６）を順次、接着剤層（４、４´）を介して積層した透明ガスバリア積層フィルムにおいて、前記基材（１）と蒸着薄膜層（３）との間に熱架橋性プライマーコート層（２）を有することを特徴とするものである。
【００２８】
さらに、ガスバリア性を高めるために、前記蒸着薄膜層（３）と中間層（５）との間に、ガスバリア性被覆層（７）を付加することができるものである。
【００２９】
前記基材層（１）に使用する材料は、特に制約はされないが、加工適性などを考慮して、単体フィルム及び各種の積層フィルムを使用することができる。
【００３０】
例えば、ポリエチレンテレフタレート（ＰＥＴ）、ポリエチレンナフタレ−ト（ＰＥＮ）、ポリブチレンテレフタレート（ＰＢＴ）などのポリエステル、ポリエチレン（ＰＥ）、ポリプロピレン（ＰＰ）、ポリスチレン（ＰＳ）などのポリオレフィン、ナイロン−６、ナイロン−６６などのポリアミド（ＰＡ）、ポリカーボネート（ＰＣ）、ポリアクリロニトリル（ＰＡＮ）、ポリイミド（ＰＩ）、ポリ塩化ビニル（ＰＶＣ）、ポリ塩化ビニリデン（ＰＶＤＣ）、ポリビニルアルコール（ＰＶＡ）、エチレン−ビニルアルコール共重合体（ＥＶＯＨ）、ポリエーテルスルフォン（ＰＥＳ）、ポリメチルメタクリレート（ＰＭＭＡ）などやこれらの共重合体の無延伸あるいは延伸フィルムである。
【００３１】
通常、これらのものを、フィルム状に加工して使用し、特に耐熱性、強度、コストなどの面から、二軸方向に任意に延伸されたポリエチレンテレフタレートフィルム（ＰＥＴ）を使用することが好ましい。
【００３２】
該基材層（１）の厚さは、加工性を考慮すると、３〜２００μｍの範囲であることが好ましく、６〜３０μｍがより好ましい。
【００３３】
次に、熱架橋性プライマーコート層（２）について以下に説明するが、本発明の該熱架橋性プライマーコート層（２）は、該基材層（１）上に設けられ、該基材層（１）と蒸着薄膜層（３）との間の密着性を高めるために設けられるものである。
【００３４】
上記目的を達成するために熱架橋性プライマーコート層（２）として使用することができるものは、先ず、一般式Ｍ（ＯＲ）ｎ（式中、Ｍ：Ｓｉ、Ｚｒ、Ｔｉ、Ａｌなどの金属元素、Ｒ：ＣＨ3、Ｃ2Ｈ5などのアルキル基、ｎ：金属元素の酸化数）で表される金属アルコキシドあるいは該金属アルコキシドの加水分解物または、一般式、Ｒ´Ｓｉ（ＯＲ）3（Ｒ´：アルキル基、ビニル基、エポキシ基、グリシドオキシプロピル基など、Ｒ：アルキル基など）で表される３官能基のオルガノシランあるいは該オルガノシランの加水分解物の内、少なくとも一方とポリオール化合物およびイソシアネート化合物からなる複合物である。
【００３５】
つぎに、前記熱架橋性プライマーコート層（２）が、一般式、Ｒ´Ｓｉ（ＯＲ）3（式中、Ｒ´：アミノ基、イソシアネート基、スルホキシド基など、Ｒ：アルキル基など）で表される３官能基のオルガノシランとポリオール化合物およびイソシアネート化合物からなる複合物も使用することができる。
【００３６】
本発明で使用される前記金属アルコキシドは、一般式、Ｍ（ＯＲ）ｎ（式中、Ｍ：Ｓｉ、Ｚｒ、Ｔｉ、Ａｌなどの金属元素、Ｒ：ＣＨ3、Ｃ2Ｈ5などのアルキル基、ｎ：金属元素の酸化数）で表される化合物で、例えば、アルコキシシラン化合物、ジルコニウムアルコキシド化合物、チタニウムアルコキシド化合物、その他などを使用することができる。
【００３７】
具体的には、テトラメトキシシラン［Ｓｉ（Ｏ−ＣＨ3）4］、テトラエトキシシラン［Ｓｉ（Ｏ−Ｃ2Ｈ5）4］、テトライソプロポキシシラン［Ｓｉ（Ｏ−ｉｓｏ−Ｃ3Ｈ7）4］、テトラブトキシシラン［Ｓｉ（Ｏ−Ｃ4Ｈ9）4］、ジメチルジメトキシシラン［（Ｈ3Ｃ）2Ｓｉ（Ｏ−ＣＨ3）2］、トリメトキシメチルシラン［Ｈ3ＣＳｉ（Ｏ−ＣＨ3）3］、ジメチルジエトキシシラン［（Ｈ3Ｃ）2Ｓｉ（Ｏ−Ｃ2Ｈ5）2］などのアルコキシシラン化合物、テトラメトキシジルコニウム［Ｚｒ（Ｏ−ＣＨ3）4］、テトラエトキシジルコニウム［Ｚｒ（Ｏ−Ｃ2Ｈ5）4］、テトライソプロポキシジルコニウム［Ｚｒ（Ｏ−ｉｓｏ−Ｃ3Ｈ7）4］、テトラブトキシジルコニウム［Ｚｒ（Ｏ−Ｃ4Ｈ9）4］などのジルコニウムアルコキシド化合物、テトラメトキシチタニウム［Ｔｉ（Ｏ−ＣＨ3）4］、テトラエトキシチタニウム［Ｔｉ（Ｏ−Ｃ2Ｈ5）4］、テトライソプロポキシチタニウム［Ｔｉ（Ｏ−
ｉｓｏ−Ｃ3Ｈ7）4］、テトラブトキシチタニウム［Ｔｉ（Ｏ−Ｃ4Ｈ9）4］などのチタニウムアルコキシド化合物などを挙げることができる。
【００３８】
また、熱架橋性プライマーコート層（２）に使用される金属アルコキシドが、一般式、Ｍ（ＯＲ）ｎ（式中、Ｍ：Ｓｉ、Ｚｒ、Ｔｉ、Ａｌなどの金属元素、Ｒ：ＣＨ3、Ｃ2Ｈ5などのアルキル基、ｎ：金属元素の酸化数）で表される化合物の加水分解物であってもよい。
【００３９】
次に、前記３官能基のオルガノシランは、一般式、Ｒ´Ｓｉ（ＯＲ）3（式中、Ｒ´：アルキル基、ビニル基、エポキシ基、グリシドオキシプロピル基など、Ｒ：アルキル基など）で表される化合物で、例えば、エチルトリメトキシシラン、ビニルトリメトキシシラン、グリシドオキシプロピルトリメトキシシラン、グリシドオキシトリメトキシシラン、エポキシシクロヘキシルエチルトリメトキシシランなどを挙げることができるが、これらの化合物は、単独で使用しても、２種類以上の混合物で使用してもよい。
【００４０】
また、熱架橋性プライマーコート層（２）に使用される該３官能基のオルガノシランは、前記一般式、Ｒ´Ｓｉ（ＯＲ）3（式中、Ｒ´：アルキル基、ビニル基、エポキシ基、グリシドオキシプロピル基など、Ｒ：アルキル基など）で表される化合物の加水分解物であってもよい。
【００４１】
さらに、熱架橋性プライマーコート層（２）に使用される３官能基のオルガノシランは、一般式、Ｒ´Ｓｉ（ＯＲ）3（式中、Ｒ´：アミノ基、イソシアネート基、スルホキシド基など、Ｒ：アルキル基など）で表される化合物で、例えば、γ−アミノ−プロピルトリメトキシシラン、γ−アミノ−プロピルトリエトキシシラン、γ−イソシアネートプロピルトリメトキシシラン、γ−イソシアネートプロピルトリエトキシシランなどを挙げることができるが、これらの化合物は、単独で使用しても、２種類以上の混合物で使用してもよい。
【００４２】
また、熱架橋性プライマーコート層（２）に使用される該３官能基のオルガノシランは、前記一般式、Ｒ´Ｓｉ（ＯＲ）3（式中、Ｒ´：アミノ基、イソシアネート基、スルホキシド基など、Ｒ：アルキル基など）で表される化合物の加水分解物であってもよい。
【００４３】
次に、該熱架橋性プライマーコート層（２）を構成している、ポリオール化合物としては、ポリエステルポリオールまたはアクリルポリオールを使用することができる。
【００４４】
先ず、該ポリエステルポリオールは、テレフタル酸、イソフタル酸、フタル酸、メチルフタル酸、トリメリット酸、ピロメリット酸、アジピン酸、セバシン酸、コハク酸、マレイン酸、フマル酸、テトラヒドロフタル酸、メチルテトラヒドロフタル酸、ヘキサヒドロフタル酸及びこれらの反応性誘導体の酸原料と、エチレングリコール、プロピレングリコール、１、３−ブタンジオール、１、４−ヘキサンジオール、ジエチレングリコール、ジプロピレングリコール、１、４−シクロヘキサンジメタノール、ネオペンチルグリコール、ビスヒドロキシエチルテレフタレート、トリメチロールメタン、トリメチロールプロパン、グリセリン、ペンタエリスリトールなどのアルコール原料から公知の製造方法で得られたポリエステル系樹脂のうち末端に２個以上の水酸基（ヒドロキシル基）を持つもので、後に加えるイソシアネート化合物のイソシアネート基と反応させるものである。
【００４５】
次に、該アクリルポリオールは、アクリル酸誘導体モノマーを重合させて得られる高分子化合物、もしくはアクリル酸誘導体モノマーおよびその他のモノマーと共重合させて得られる高分子化合物のうち、末端にヒドロキシル基を持つもので、後に加えるイソシアネート化合物のイソシアネート基と反応させるものである。
【００４６】
中でもエチルメタクリレート、ヒドロキシエチルメタクリレートやヒドロキシプロピルメタクリレート、ヒドロキシブチルメタクリレートなどのアクリル酸誘導体モノマーを単独で重合させたものや、スチレンなどのその他のモノマーを加え、共重合させたアクリルポリオールが好ましく使用される。
【００４７】
また、イソシアネート化合物との反応性を考慮するとヒドロキシル価が５〜２００（ＫＯＨｍｇ／ｇ）の間であることが好ましい。
【００４８】
次に、該ポリオール化合物と３官能基のオルガノシランの配合比は、重量比で１／１〜１００／１の範囲内であることが好ましく、より好ましくは２／１〜５０／１の範囲内である。
【００４９】
溶解および希釈溶媒としては、溶解および希釈可能であれば、特に限定されるものではなく、例えば酢酸エチル、酢酸ブチルなどのエステル類、メタノール、エタノール、イソプロピルアルコールなどのアルコール類、メチルエチルケトンなどのケトン類、トルエン、キシレンなどの芳香族炭化水素類などが単独および任意に配合されたものを使用することができる。
【００５０】
しかし、該３官能基のオルガノシランを加水分解するために塩酸や酢酸などの水溶液を使用することがあるため、共溶媒としてイソプロピルアルコールなどと極性溶媒である酢酸エチルを任意に混合した溶媒を使用することがより好ましい。
【００５１】
また、３官能基のオルガノシランの配合時に反応を促進させるために反応触媒を添加しても一向に構わない。
【００５２】
添加される触媒としては、反応性および重合安定性の観点から塩化錫（ＳｎＣｌ2、ＳｎＣｌ4）、オキシ塩化錫（ＳｎＯＨＣｌ、Ｓｎ（ＯＨ）2Ｃｌ2）、錫アルコキシドなどの錫化合物であることが好ましい。
【００５３】
これらの触媒は、配合時に直接添加してもよく、またメタノールなどの溶媒に溶かして添加してもよい。
【００５４】
添加量は、少なすぎても多すぎても触媒効果は得られないため、３官能基のオルガノシランに対してモル比で１／１０〜１／１００００の範囲内が好ましく、さらに望ましくは、１／１００〜１／２０００の範囲内であることがより好ましい。
【００５５】
次に、該イソシアネート化合物は、ポリエステルポリオールまたはアクリルポリオールと反応してできるウレタン結合により、基材層（１）や蒸着薄膜層（３）との密着性を高めるために添加されるもので、主に架橋剤もしくは硬化剤として作用する。
【００５６】
このようなイソシアネート化合物としては、芳香族系のトリレンジイソシアネートやジフェニルメタンジイソシアネート、脂肪族系のキシリレンジイソシアネートやヘキサメチレンジイソシアネート、イソホロンジイソシアネートなどのモノマー類と、これらの重合体、誘導体が使用され、これらは単独または混合物として用いられる。
【００５７】
ポリオール化合物とイソシアネート化合物の配合比は、特に制限されるものではないが、イソシアネート化合物が少なすぎると硬化不良になる場合があり、またそれが多すぎるとブロッキングなどが発生し加工上問題がある。
【００５８】
そこでポリオール化合物とイソシアネート化合物の配合比としては、イソシアネート化合物由来のイソシアネート基がポリオール化合物由来の水酸基の５０倍以下であることが好ましい。
【００５９】
特に、好ましいのは、イソシアネート基と水酸基が等量で配合される場合であり、その混合方法は、公知の方法が使用できる。
【００６０】
次に、該プライマーコート層（２）を形成するためのプライマー溶液の調液法としては、３官能基のオルガノシランとポリオール化合物およびイソシアネート化合物を任意の配合比で混合した複合混合溶液を作り、それを基材層（１）にコーティングして形成する。
【００６１】
その複合混合溶液の作り方としては、３官能基のオルガノシランとポリオール化合物を混合し、溶媒、希釈剤を加え、任意の濃度に希釈した後、イソシアネート化合物と混合して複合混合溶液を作る方法、または予め３官能基のオルガノシランを溶媒中に混合しておき、その後ポリオール化合物を混合させたものを溶媒、希釈剤を加え任意の濃度に希釈した後、イソシアネート化合物を加え複合混合溶液を作る方法などがある。
【００６２】
この複合混合溶液に各種添加剤、例えば、３級アミン、イミダゾール誘導体、カルボン酸の金属塩化物、４級アンモニウム塩、４級ホスホニウム塩などの硬化促進剤や、フェノール系、硫黄系、ホスファイト系などの酸化防止剤、レベリング剤、流動調製剤、触媒、架橋反応促進剤、充填剤などを必要に応じて添加することも可能である。
【００６３】
次に、該熱架橋性プライマーコート層（２）の厚みは、均一に塗膜が形成することができれば、特に限定されないが、その乾燥膜厚が５〜３００ｎｍの範囲内であることが好ましい。
【００６４】
厚みが、５ｎｍ以下では均一な塗膜形成ができず、安定的な密着性が得られず、３００ｎｍ以上では、物性的に平衡に達するので経済的でない。
【００６５】
次に、該熱架橋性プライマーコート層（２）を形成する方法は、例えば、公知のグラビアロールコーティング方式、リバースロールコーティング方式、バーコーティング方式、滴下方式などを使用することができる。
【００６６】
尚、前記熱架橋性プライマーコート層（２）との密着性をさらに良くするために、該基材層（１）の表面に、コロナ放電処理、グロー放電処理、低温プラズマ処理、火炎処理、薬品処理、溶剤処理などの公知の方法で前処理を行なう場合もある。
【００６７】
また、該基材層（１）の表裏面には、公知の各種の添加剤や安定剤、例えば帯電防止剤、紫外線吸収剤、可塑剤、及び滑剤などを使用することも可能である。
【００６８】
以上、前述した熱架橋性プライマーコート層（２）は、蓋材をプラスチック容器本体に被せ、リングシールする際、該リングシールによる高い熱、圧力に対する耐性を付与させるものであり、基材層（１）と蒸着薄膜層（３）との間の密着力のリングシール前後における劣化を防止し、蓋材としての機能を十分に発揮させるものである。
【００６９】
さらに、該熱架橋性プライマーコート層（２）は、その性能をより一層、十分に得るために、該基材層（１）に塗布した後、エージング工程を設けることが好ましく、そのエージング方法は、４０〜６０℃の雰囲気に１〜５日間程度、放置すると良い。
【００７０】
次に、該無機酸化物の蒸着薄膜層（３）としては、基本的には金属の酸化物を使用する
ことが可能であり、例えばアルミニウム、珪素、マグネシウム、カルシウム、カリウム、スズ、ナトリウム、ホウ素、チタン、鉛、ジルコニウム、イットリウムなどの酸化物またはそれらの混合物が挙げられる。
【００７１】
一般的には、透明性、物性面、生産性などから、酸化アルミニウム、酸化珪素、酸化マグネシウムを使用することが好ましい。
【００７２】
このような蒸着層を形成する方法は、真空蒸着法、スパッタリング法などを使用することができるが、生産性などを考慮すると、真空蒸着法が好ましい。
【００７３】
前記真空蒸着法は、被蒸着体の形態から、３つの方式があり、１）バッチ方式：成形品の蒸着方式、２）巻き取り式半連続方式：ロール状のフィルム（ウェブ）が対象で真空系の中で巻き出し・蒸着・巻き取り後、大気系に再度戻し、蒸着製品を取り出す方式、３）巻き取り式完全連続方式：ロール状のフィルム（ウェブ）が対象でアンワインダー（巻き出し装置）とリワインダー（巻き取り装置）を大気系に配置し、蒸着ドラムや蒸発源を真空系に配置してロール状のフィルム（ウェブ）に蒸発物質を蒸着する方式であって、一般的にａｉｒ−ｔｏ−ａｉｒ方式と呼ばれる完全連続方式で生産性が高い特徴がある方式である。
【００７４】
ロール状のフィルム（ウェブ）に蒸発物質を蒸着する場合は、特に巻き取り式半連続方式が普及しており、その巻き取り式真空蒸着装置の構成要素と作業工程の概略、更に真空蒸着装置の内部構造について記述する。
【００７５】
先ず、構成要素は、ロール状フィルム（ウェブ）、蒸発源、蒸発物質、蒸着ドラム、真空系統、アンワインダー（巻き出し装置）、リワインダー（巻き取り装置）、ガイドロール等である。
【００７６】
次に作業工程の概略について記述すると、先ず前準備として真空蒸着装置の扉を開け、ロール状のフィルム（ウェブ）をアンワインダー（巻き出し装置）にセットし、アンワインダーと蒸着ドラム間に配置されているガイドロールを介して、前記ウェブを蒸着ドラムまで走行させ、更にリワインダー（巻き取り装置）との間に配置されているガイドロールを介して、リワインダー（巻き取り装置）に巻き取り、前記ウェブへの蒸発物質の蒸着準備が終了する。
【００７７】
次に、真空蒸着装置の扉を閉じて、真空ポンプにより、真空蒸着装置内の真空吸引定圧室と隔壁により分割された真空蒸着室を所定の真空環境にして、アンワインダーから前記ウェブを繰り出し、ガイドロールを介して走行させた前記ウェブに、蒸着ドラムの下部に配置されている蒸発源から蒸発物質を加熱蒸発させて前記ウェブに蒸着させる。
【００７８】
前記蒸着ドラムは冷却されているので前記ウェブに蒸発物質を再結晶化させて固着させ、更にリワインダー側のガイドロールを介して蒸着された前記ウェブはリワインダーに巻き取られる。
【００７９】
真空蒸着装置の内部構造は、真空吸引定圧室と真空蒸着室に隔壁で分割されており、真空吸引定圧室はアンワインダー、ガイドロール、張力制御装置、速度制御装置、位置制御装置、蒸着ドラムの一部、リワインダー等が配置されている。
【００８０】
真空蒸着室は蒸着ドラムの一部と蒸発源とその加熱装置等が配置されており、真空蒸着装置本体の周辺に付属して配置されている真空ポンプにより、真空吸引定圧室は真空度が１×１０0ＭＰa程度、隔壁を介して設けた真空蒸着室は１×１０-2ＭＰa（ＳＩ単位）程
度にセットされる。
【００８１】
２つに室が隔壁で分割されているので、真空吸引定圧室で前記ウェブから発生したガスなどの不純物（ダスト）は、真空蒸着室での蒸着時に悪い影響を与えることは少ない。
【００８２】
また、逆に真空蒸着室に配置されている蒸発源からの放射熱は、真空吸引定圧室への影響は少ないので前記ウェブへの熱の影響は少ない。
【００８３】
真空蒸着法も、加熱方法により、１）間接抵抗法、２）直接抵抗加熱法（ワイヤフィード法）、３）高周波誘導加熱法、４）電子ビーム法（Ｅlectoron  Ｂeam、略してＥＢ法）の４つの方法があるが、蒸発物質が酸化珪素や酸化アルミニウム等の絶縁性金属酸化物を使用する場合は、エネルギー変換効率の良い電子ビーム法が最適である。
【００８４】
巻き取り式電子ビーム真空蒸着法は、蒸発物質に直接、電子ビームを照射し、蒸発物質表面上をスキャンすることで、蒸発物質表面を加熱する方法で、電子ビームがあたった部分でエネルギーを変換し、蒸発物質を蒸発させる方法である。
【００８５】
該蒸着薄膜層（３）の厚みは、蒸着フィルム（Ａ）の最終用途によって、適宜選択されるが、５〜４００ｎｍの範囲内であることが好ましい。
【００８６】
膜厚が５ｎｍ未満では均一な膜が設けられないので、十分なガスバリア性が得られず、膜厚が４００ｎｍを越えると、柔軟性がなくなり、折り曲げ、引張りなどの外的要因により、蒸着膜に亀裂や剥離が発生しやすくなるので好ましくない。
【００８７】
以上のようにして作製した、基材層（１）／熱架橋性プライマーコート層（２）／蒸着薄膜層（３）の層構成からなる蒸着フィルム（Ａ）の蒸着薄膜層（３）上に、接着剤層（４）を介して、中間層（５）を設ける。
【００８８】
該中間層（５）は、前記蒸着フィルム（Ａ）とシーラント層（６）との間に設けることで、蓋材として使用した際に開封時にシール面からの透明ガスバリア積層フィルムの破れを防止する目的で設けられるもので、例えば、ポリエチレンテレフタレート（ＰＥＴ）、ポリエチレンナフタレ−ト（ＰＥＮ）、ポリブチレンテレフタレート（ＰＢＴ）などのポリエステル、ポリエチレン（ＰＥ）、ポリプロピレン（ＰＰ）、ポリスチレン（ＰＳ）などのポリオレフィン、ナイロン−６、ナイロン−６６などのポリアミド（ＰＡ）、ポリカーボネート（ＰＣ）、ポリアクリロニトリル（ＰＡＮ）、ポリイミド（ＰＩ）、ポリ塩化ビニル（ＰＶＣ）、ポリ塩化ビニリデン（ＰＶＤＣ）、ポリビニルアルコール（ＰＶＡ）、エチレン−ビニルアルコール共重合体（ＥＶＯＨ）、ポリエーテルスルフォン（ＰＥＳ）、ポリメチルメタクリレート（ＰＭＭＡ）などやこれらの共重合体の無延伸あるいは延伸フィルムである。
【００８９】
通常、これらのものを、フィルム状に加工して使用し、特に機械強度および熱安定性の面から、２軸延伸ポリエチレンテレフタレートフィルム、２軸延伸ポリアミドフィルム、および２軸延伸ポリプロピレンフィルムのいずれかであることが好ましい。
【００９０】
該中間層（５）の厚みは、強度、加工性を考慮すると、３〜２００μｍの範囲内であることが好ましく、６〜３０μｍの範囲内がより好ましい。
【００９１】
次に、接着剤層（４）としては、ポリウレタン系、ポリエステル系、エポキシ系、ポリアクリル系、ポリ酢酸ビニル系、セルロース系、その他などのラミネート用接着剤などを使用することができる。
【００９２】
尚、ラミネーションの方法は、例えばドライラミネーション方法、ノンソルベントドライラミネーション方法、ホットメルトラミネーション方法、エクストルージョンラミネーション方法などの公知の方法を使用することができる。
【００９３】
例えば、前記ドライラミネーション方法は、フィルム上に接着剤を塗布するコーティング部、乾燥装置、ニップローラー部の３つのセクションと、巻き出し、巻き取り、及びテンションコントロールシステムから構成されている。
【００９４】
該コーティング部は、一般的にグラビアコーティング方式、又はリバースコーティング方式を採用している。
【００９５】
前記ラミネーション用接着剤は、溶剤型接着剤、或いは無溶剤型接着剤が使用されるが、無溶剤型接着剤を使用する場合は、乾燥装置は不要であり、ノンソルベントドライラミネーション方法と呼んでいる。
【００９６】
前記ホットメルトラミネーション方法は、加熱溶融したエチレン−酢酸ビニル共重合体（ＥＶＡ）などのホットメルト接着剤をフィルム上に塗工し、直ちに、他のフィルムをラミネートする方法である。
【００９７】
前記エクストルージョンラミネーション方法は、ポリエチレンやポリプロピレンなどの熱可塑性樹脂を加熱し、シリンダーと呼ばれる筒の中で溶解し、スクリューで圧力をかけて押し出し、該シリンダーの先端部にあるＴダイスと呼ばれる細いスリットからカーテン状に溶解した樹脂が押し出されフィルム状となってラミネーションされる方法である。
【００９８】
以上のように、蒸着フィルム（Ａ）と中間層（５）とをラミネーションする方法は、ドライラミネーション方法、ノンソルベントドライラミネーション方法、ホットメルトラミネーション方法、エクストルージョンラミネーション方法などが使用できるが、接着性、耐熱性、コスト面などを考慮するとドライラミネーション方法が好ましい。
【００９９】
また、他のラミネーション方法として、サンドイッチラミネーション方法を使用することもできる。
【０１００】
さらに、蓋材としての機能をもたせるために、中間層（５）上にプラスチック容器本体とシールできるシーラント層（６）が接着剤層（４´）を介して設けられる。
【０１０１】
該シーラント層（６）としては、ポリオレフィン系樹脂である低密度ポリエチレン（ＬＤＰＥ）、中密度ポリエチレン（ＭＤＰＥ）、高密度ポリエチレン（ＨＤＰＥ）、直鎖状低密度ポリエチレン（Ｌ−ＬＤＰＥ）、無延伸ポリプロピレン（ＣＰＰ）、エチレン−酢酸ビニル共重合体（ＥＶＡ）、アイオノマー、環状ポリオレフィンなどを使用することができる。
【０１０２】
また、該シーラント層（６）の厚みは、強度、加工性を考慮すると、１５〜２００μｍの範囲内であることが好ましく、３０〜６０μｍの範囲内がより好ましい。
【０１０３】
尚、前記接着剤層（４´）は、前記の接着剤層（４）と同一の材料、ラミネーション方法などを使用する。
【０１０４】
本発明の透明ガスバリア積層フィルムは、他に印刷層（図示せず）、アンカーコーティング層（図示せず）などを含んでいても良い。
【０１０５】
基材層（１）への印刷層を設ける場合は、該基材層（１）の印刷面は表面或いは裏面どちらの面でも印刷可能であるが、一般的には、インキの耐摩擦性、耐候性などを考慮して該基材層（１）の裏面に印刷層を設けることが好ましい。
【０１０６】
該印刷層を形成する印刷インキとしては、インキに色彩を与える顔料や染料などからなる色材と該色材を微細な粒子に分散・保持しつつ、被印刷体に固着させる樹脂と該樹脂を安定して溶解し、該顔料や染料などの分散性、インキの流動性を保持し、かつ印刷の版からインキの適正量を転移できる溶剤とから構成されるビヒクル、更に色材の分散性、発色性向上や沈殿防止、流動性の改良を目的に界面活性剤などからなる助剤から形成されているが、特に色材は、耐候性の良い顔料が好ましい。
【０１０７】
該印刷層を設ける印刷方式は、例えば、グラビア印刷方式、シルクスクリーン印刷方式、フレキソ印刷方式、オフセット印刷方式など公知の印刷方式を使用できるが、鉄製の円筒（シリンダー）表面上に銅メッキを施して下地を形成し、該銅メッキ面上に剥離層を設け、更に銅メッキをして、その表面を鏡面状に研磨した銅面に彫刻方式や腐食方式により、凹部（セル）を作成し、該セル内の印刷インキを該基材層（１）に転移させ、調子物でもカラフルに印刷ができ、且つ訴求効果も高いグラビア印刷方式が好ましい。
【０１０８】
尚、前記基材層（１）に印刷する際、該基材層（１）とインキとの密着性を向上させるため必要ならば、該基材層（１）の印刷面側にオゾン処理、コロナ処理などの前処理を施すことが好ましく、更に、アンカーコート剤などをコーティングしても良い。
【０１０９】
前記アンカーコート剤としては、例えばイソシアネート系（ウレタン系）、ポリエチレンイミン系、ポリブタジェン系、有機チタン系などのアンカーコート剤や、或いはポリウレタン系、ポリアクリル系、ポリエステル系、エポキシ系、ポリ酢酸ビニル系、セルロース系、その他などのラミネーション用接着剤などを使用することができる。
【０１１０】
該アンカーコート剤をコーティングする方法は、公知のグラビアロールコーティング方式、リバースロールコーティング方式、バーコーティング方式、滴下方式、などを使用することができる。
【０１１１】
次に、上述した、本発明の透明ガスバリア積層フィルムの、前記蒸着薄膜層（３）と中間層（５）との間に、ガスバリア性被覆層（７）を付加することにより、ガスバリア性をより一層高めることができる。
【０１１２】
図１に示すように、基材層（１）、熱架橋性プライマーコート層（２）、蒸着薄膜層（３）、ガスバリア性被覆層（７）、接着剤層（４）、中間層（５）、接着剤層（４´）、シーラント層（６）を順次積層した層構成からなる透明ガスバリア積層フィルムである。
【０１１３】
該ガスバリア性被覆層（７）は、蒸着薄膜層（３）の後工程での２次的な各種損傷を防止するとともに、より高いガスバリア性を付与するために該蒸着薄膜層（３）上に設けられるものであり、その成分は、水溶性高分子と、（ａ）１種以上の金属アルコキシドおよびその加水分解物または、（ｂ）塩化錫、の少なくとも一方を含む水溶液あるいは水／アルコール混合溶液を主剤とするコーティング剤を該蒸着薄膜層（３）上に塗布してガスバリア性被覆層（７）を形成する。
【０１１４】
例えば、水溶性高分子と塩化錫を水系（水溶液あるいは水／アルコール混合溶液）溶媒で溶解させた溶液、あるいはこれに金属アルコキシドを直接、あるいは予め加水分解させるなど処理を行なったものを混合した溶液を蒸着薄膜層（３）上にコーティングし、加熱
乾燥し形成したものである。
【０１１５】
あるいは、前記ガスバリア性被覆層（７）としては、水溶性高分子と、（ａ）１種以上の金属アルコキシドおよびその加水分解物または、（ｂ）塩化錫、の少なくとも一方を含む水溶液あるいは水／アルコール混合溶液に無機層状化合物を添加したコーティング剤を塗布して形成してもよい。
【０１１６】
前記水溶性高分子としては、例えば、ポリビニルアルコール（ＰＶＡ）、ポリビニルピロリドン、澱粉、メチルセルロース、カルボキシメチルセルロース、及びアルギン酸ナトリウムなどが挙げられる。
【０１１７】
特に、ポリビニルアルコール（ＰＶＡ）は、ガスバリア性が優れているので好ましく、ここでいうポリビニルアルコール（ＰＶＡ）は、一般にポリ酢酸ビニルを鹸化して得られるものである。
【０１１８】
前記ポリビニルアルコール（ＰＶＡ）としては、例えば酢酸基が数十％残存している、所謂部分鹸化ポリビニルアルコール（ＰＶＡ）から酢酸基が数％しか残存していない完全鹸化ポリビニルアルコール（ＰＶＡ）などを含み、特に限定されるものではない。
【０１１９】
前記塩化錫は、塩化第一錫、塩化第二錫、或いはそれらの混合物であり、またこれら塩化錫の無水物及び水和物なども使用できる。
【０１２０】
次に、金属アルコキシドとしては、加水分解後、水系の溶媒中において比較的安定なテトラエトキシシラン、トリイソプロポキシアルミニウムなどが好ましい。
【０１２１】
さらに、該コーティング剤には、そのガスバリア性を損なわない範囲で、イソシアネート化合物、シランカップリング剤、或いは分散剤、安定化剤、粘度調整剤、着色剤などの公知の添加剤を、必要に応じて加えることができる。
【０１２２】
該コーティング剤に加えられるイソシアネート化合物としては、その分子中に２個以上のイソシアネート基を有するものが好ましい。
【０１２３】
このようなイソシアネート化合物として、例えばトリレンジイソシアネート、トリフェニルメタントリイソシアネート、テトラメチルキシレンジイソシアネートなどのモノマー類と、これらの重合体、誘導体が挙げられる。
【０１２４】
該ガスバリア性被覆層（７）を蒸着薄膜層（３）上に形成する方法は、グラビアコーティング方式、リバースロールコーティング方式、エアナイフコーティング方式などの公知の方法で塗布した後、加熱、乾燥して形成される。
【０１２５】
その際の該ガスバリア性被覆層（７）の厚みは、乾燥後の厚さが、０．０１〜５０μｍの範囲内にあることが好ましい。
【０１２６】
該乾燥後の厚さが、０．０１μｍ以下では、十分なガスバリア性が得られず、５０μｍ以上の場合は、塗膜にクラックが入り易く、ガスバリアに悪影響を及ぼすので好ましくない。
【０１２７】
前記無機層状化合物とは、層状構造を有する結晶性の無機化合物をいい、例えば、カオリナイト、ハイロサイト、縁泥石、スメクタイト、バーミキューライト、パイロフィライト、雲母などに代表される天然産出の粘土鉱物、合成スメクタイトや合成雲母などの化成
品を挙げることができる。
【０１２８】
無機層状化合物である限りは、その種類、粒径、アスペクト比などは目的とする要求品質などにより、適宜選択することができ、特に限定されるものではないが、膨潤性が高く、層状構造の相関に水溶性高分子が入り込んでナノコンポジット構造を形成しやすい点からスメクタイト群の具体例としては、モンモリロナイト、サポナイトなどを挙げることができ、その中でも膨潤性や分散性、価格面や加工性の点から、モンモリロナイトがより好ましい。
【０１２９】
以上のようにして、透明性、環境対応に優れ、且つ高いガスバリア性を有するとともに、蓋材として使用した際に開封時にシール面からの積層フィルムの破れが発生せず、良好な開封性を示す透明ガスバリア積層フィルムを提供することができる。
【０１３０】
また、その透明ガスバリア積層フィルムを使用した蓋材は、容器開口部にヒートシールで、リングシール方式によって、取り付けることができ、シール部の接着強度の低下もなく、且つデラミや蓋材開封時の破れもないリングシール適性の優れた蓋材を提供することができるものである。
【実施例】
【０１３１】
以下には、実施例を挙げて、本発明をさらに詳細に説明をするが、これらに限定されるものではなくもっと広範囲に適用されるものである。
【０１３２】
＜実施例１＞
本発明に係る透明ガスバリア積層フィルムは、図１に示すように、基材層（１）には、片面にコロナ放電処理が施された、厚み１２μｍの２軸延伸ポリエチレンテレフタレートフィルム（ＰＥＴ）を使用した。
【０１３３】
該コロナ放電処理面に下記組成からなる熱架橋性プライマーコート液をグラビアロールコーティング方法によって、塗布、乾燥し、乾燥した厚みが０．１μｍよりなる熱架橋性プライマーコート（２）を積層した。
【０１３４】
その後、熱架橋性プライマーコート層（２）の架橋促進のため、４０℃で４日間エージングを行なった。
【０１３５】
次に、該熱架橋性プライマーコート層（２）上に電子線加熱方式の真空蒸着装置によって、厚み２０ｎｍの酸化アルミニウムよりなる無機酸化物からなる蒸着薄膜層（３）を積層して無機酸化物からなる蒸着フィルム（Ａ）を得た。
【０１３６】
さらに、該蒸着フィルム（Ａ）の蒸着薄膜層（３）上に下記組成からなるガスバリア性コート液をグラビアロールコーティング方法によって、塗布、乾燥し、乾燥した厚みが０．５μｍよりなるガスバリア性被覆層（７）を積層した。
【０１３７】
引き続き、該ガスバリア性被覆層（７）上にポリウレタン系接着剤（三井武田ケミカル株式会社製Ａ５２５／Ａ５２）を３．５ｇ／ｍ2（固形分）塗布した接着剤層（４）を介して、ドライラミネーション方法によって、両面コロナ放電処理を施された、厚み１２μｍの２軸延伸ポリエチレンテレフタレートフィルム（ＰＥＴ）（東洋紡績株式会社製Ｅ５２０２）からなる中間層（５）を積層した。
【０１３８】
さらに、該中間層（５）上に前記同様にポリウレタン系接着剤を３．５ｇ／ｍ2（固形分）塗布した接着剤層（４´）を介して、ドライラミネーション方法によって、厚み５０
μｍの直鎖状低密度ポリエチレンフィルム（Ｌ−ＬＤＰＥ）（出光ユニテック株式会社製ＬＸ−７１１Ｃ）からなるシーラント層（６）を積層し、４０℃で４日間エージングを行なって、蓋材用の透明ガスバリア積層フィルムを得た。
【０１３９】
前記熱架橋性プライマーコート液の調整は、アクリルポリオール６ｇ（固形分５０％）にイソシアネートプロピルトリメトキシシラン０．６ｇを混合し、撹拌して希釈溶媒により調整された溶液（固形分２０％）７ｇに対して、イソシアネート樹脂（固形分５０％）１．５ｇと希釈溶媒を加えて３０分間撹拌し、固形分２％に調整して、熱架橋性プライマーコート液を得た。
【０１４０】
前記ガスバリア性コート液の調製は、テトラエトキシシラン１０．４ｇに０．１Ｎ−塩酸を８９．６ｇ加え、３０分間撹拌後、加水分解した固形分３重量％（ＳｉＯ2換算）の溶液とポリビニルアルコール（ＰＶＡ）溶液を混合して、ガスバリア性コート液を得た。
【０１４１】
＜実施例２＞
実施例１において、無機酸化物からなる蒸着薄膜層（３）を厚み４０ｎｍの酸化珪素に変更した以外は同様にして、蓋材用の透明ガスバリア積層フィルムを得た。
【０１４２】
以下に、本発明の比較例について説明する。
【０１４３】
＜比較例１＞
実施例１において、熱架橋性プライマーコート層（２）を積層しなかった以外は同様にして、蓋材用の透明ガスバリア積層フィルムを得た。
【０１４４】
＜比較例２＞
実施例１において、熱架橋性プライマーコート層（２）の替わりに、ポリエステルポリオールとイソシアネート化合物よりなるポリウレタン系のプライマーコート液を塗布し、乾燥して、厚み０．１μｍよりなるポリウレタン系のプライマーコート層を積層した以外は同様にして、蓋材用の透明ガスバリア積層フィルムを得た。
【０１４５】
実施例１〜２、比較例１〜２の、蓋材用の透明ガスバリア積層フィルムについて、それぞれの酸素ガスバリア性、および該透明ガスバリア積層フィルムを所定形状にカットして蓋材を作製し、シール条件を変化させて、イージーピール性成形容器（マジックトップＳＥＭ）に対して、リングシール（シール幅７ｍｍ）により、それぞれ３０ヶシールしたものの開封性を評価し、結果は表１に示した。
【０１４６】
【表１】
2005349582.tif 000003
表１は、蓋材用の透明ガスバリア積層フィルムの開封性を評価した表である。
【０１４７】
尚、酸素ガスバリア性の評価方法は、ＪＩＳ  Ｋ−７１２６  Ｂ法準拠（測定条件３０℃７０％ＲＨ）、開封性評価は、全部で３０ヶ開封した内の開封不良数で評価した。
【０１４８】
尚、開封不良数とは、手で開封した際に、蓋材に破れが発生し、開封口全面にわたって開くことができなかったものである。
【０１４９】
以下に、実施例と比較例との比較結果について説明する。
【０１５０】
＜比較結果＞
上記実施例１〜２による本発明品は、上記比較品１〜２に比較して、ガスバリア性に優れるばかりでなく、リングシール条件に依らず、極めて優れた開封性を有し、蓋材としての
性能を十分に満足していることがわかる。
【０１５１】
これに対し、比較例１〜２は、酸素ガスバリア性に関しては優れているが、開封時の不良が発生しており、特にリングシール条件が厳しくなると（温度、圧力が高くなると）、不良数が増してくることから、蓋材としての実用物性が不十分であることがわかる。
【図面の簡単な説明】
【０１５２】
【図１】本発明に係る透明ガスバリア積層フィルムの層構成の１実施例を示す側断面図である。
【符号の説明】
【０１５３】
１・・・基材層
２・・・熱架橋性プライマーコート層
３・・・蒸着薄膜層
４・・・接着剤層    ４´・・・接着剤層
５・・・中間層
６・・・シーラント層
７・・・ガスバリア性被覆層
Ａ・・・蒸着フィルム
【図１】
2005349582.tif 000004